(57)【要約】      （修正有）【課題】治療部位にＮＯを送達することが可能な新規の組成物を提供する。【解決手段】下記構造式：2011144376.tif 000037（式中、Ｒは有機ラジカルであり；各Ｘは（置換）アルキレン基）で表されるモノマー単位を含んで構成されるポリマー。【選択図】なし【特許請求の範囲】
【請求項１】
下記構造式：
【化１】
2011144376.tif 000031
（式中、Ｒは有機ラジカルであり；各Ｘは独立して、置換または非置換のアルキレン基であり；ｐは０または正の整数であり；及びｍは、ｐ＋ｍが２より大きいような正の整数である）
で表されるモノマー単位を含んで構成されるポリマー。
【請求項２】
ポリマーが、下記構造式：
【化２】
2011144376.tif 000032
（式中、Ｒ’は、−Ｘ−ＣＯ−Ｏ−Ｒ’−Ｏ−ＣＯ−Ｘ−がＲであるような有機ラジカルである）
で表されるモノマー単位を含む請求項１記載のポリマー。
【請求項３】
全てのＸが同一である請求項２記載のポリマー。
【請求項４】
ｐ＋ｍが８以下である請求項３記載のポリマー。
【請求項５】
各Ｘが、−ＣＨ2−、−ＣＨ2ＣＨ2−、−ＣＨ2ＣＨ2ＣＨ2−または−ＣＨ2ＣＨ2ＣＨ2ＣＨ2−である請求項４記載のポリマー。
【請求項６】
ポリマーが架橋されている請求項５記載のポリマー。
【請求項７】
ポリマーが、下記構造式：
【化３】
2011144376.tif 000033
（式中、Ｒ”は有機ラジカルであり；ｍ’は１より大きく、かつｍ＋１以下の整数であり；及びｐ’は１以上ｐ＋１以下の整数である）
で表されるモノマーによって架橋されている請求項６記載のポリマー。
【請求項８】
下記構造式：
【化４】
2011144376.tif 000034
（式中、Ｒは有機ラジカルであり；各Ｘは独立して、置換または非置換の脂肪族基であり；及びｐとｍはそれぞれ、ｐ＋ｍが２より大きいような正の整数である）
で表される化合物を重合することにより製造されたポリマー。
【請求項９】
全てのＸが同一である請求項８記載のポリマー。
【請求項１０】
ｐ＋ｍが８以下である請求項９記載のポリマー。
【請求項１１】
各Ｘが、−ＣＨ2−、−ＣＨ2ＣＨ2−、−ＣＨ2ＣＨ2ＣＨ2−または−ＣＨ2ＣＨ2ＣＨ2ＣＨ2−である請求項１０記載のポリマー。
【請求項１２】
ポリマーが、ニトロシル化剤を下記構造式：
【化５】
2011144376.tif 000035
（式中、Ｒは有機ラジカルであり；各Ｘは独立して、置換または非置換の脂肪族基であり；及びｐは２より大きい正の整数である）
で表される化合物と反応させることによって製造される請求項１記載のポリマー。
【請求項１３】
各Ｘが、完全に飽和したまたは１以上の不飽和単位を含む、直鎖、分岐鎖または環状のＣ1〜Ｃ8炭化水素である請求項１〜１２いずれか記載のポリマー。
【請求項１４】
安定化されたＳ−ニトロシル基を含むポリマーの製造方法であって、下記構造式：
【化６】
2011144376.tif 000036
（式中、Ｒは有機ラジカルであり；各Ｘは独立して、置換または非置換の脂肪族基であり；及びｐは０または正の整数であり、かつｍは、ｐ＋ｍが２より大きいような正の整数である）
で表される化合物を重合する工程を含む方法。
【請求項１５】
全てのＸが同一である請求項１４記載の方法。
【請求項１６】
ｐ＋ｍが８以下である請求項１５記載の方法。
【請求項１７】
各Ｘが、−ＣＨ2−、−ＣＨ2ＣＨ2−、−ＣＨ2ＣＨ2ＣＨ2−または−ＣＨ2ＣＨ2ＣＨ2ＣＨ2−である請求項１６記載の方法。
【請求項１８】
各Ｘが、完全に飽和したまたは１以上の不飽和単位を含む、直鎖、分岐鎖または環状のＣ1〜Ｃ8炭化水素である請求項１４〜１７いずれか記載の方法。
【請求項１９】
ＮＯの放出が可能な、被験体に植え込むための医療器具、または被験体の体液と接触させるためのチューブもしくはカテーテルであって、請求項２記載のポリマーで被覆された、医療器具、チューブまたはカテーテル。
【請求項２０】
ＮＯの放出が可能な、被験体に植え込むための医療器具、または被験体の体液と接触させるためのチューブもしくはカテーテルであって、請求項８に従って得られたポリマーで被覆された、医療器具、チューブまたはカテーテル。
【請求項２１】
ＮＯの放出が可能な、酸化窒素を被験体の治療部位に送達するための医療器具または被験体の体液と接触させるためのチューブもしくはカテーテルの製造方法であって、請求項２記載のポリマーで医療器具、チューブまたはカテーテルを被覆することを含む方法。
【請求項２２】
ＮＯの放出が可能な、酸化窒素を被験体の治療部位に送達するための医療器具または被験体の体液と接触させるためのチューブもしくはカテーテルの製造方法であって、請求項８記載のポリマーで医療器具、チューブまたはカテーテルを被覆することを含む方法。
【発明の詳細な説明】
【技術分野】
【０００１】
本発明は、先行技術の欠点を克服する方法で治療部位にＮＯを送達することが可能な新規の組成物に関する。
【背景技術】
【０００２】
発明の背景
現在の多くの医療的処置では、合成医療器具が治療を受けている個体の中にあることが必要とされる。例えば、冠状動脈および末梢の処置には、診断カテーテル、ガイドワイヤ、ガイドカテーテル、（経皮経管冠状動脈形成用）ＰＴＣＡバルーンカテーテルおよびステントを血管中へ挿入することが含まれる。他の例としては、（静脈のおよび動脈の）内在しているシース、動脈内バルーンポンプカテーテル、心肺装置中の管、ゴア・テックス（ＧＯＲＥ−ＴＥＸ）外科用人工器官の導管および尿道に内在しているカテーテルがある。しかしながら、これらの医療方法が原因で引き起こされる合併症がある。例えば、合成材料の管腔内への挿入は、瘢痕や再狭窄を引き起こすことがあり、それにより管腔の閉塞または封鎖が生じることがある。血管中の合成材料は、血小板の凝集も引き起こすことがあり、ある場合には、潜在的に生命を脅かす血栓形成を生じる。
酸化窒素（本明細書では「ＮＯ」という）は、血小板の凝集を阻害する。また、ＮＯは、平滑筋の増殖を低減させ、再狭窄を減少させることが知られている。従って、ＮＯを個体内の、合成医療器具と接触している治療部位に送達すると、ＮＯを用いて、再狭窄や血栓形成等の合併症を予防および／または治療することができる。さらに、ＮＯは、抗炎症性であり、内在の尿道またはＴＰＮのカテーテルに価値がある。
【０００３】
しかしながら、ＮＯを治療部位へ送達する現在の方法に関する欠点は多い。ＮＯは、それ自身が反応性が高すぎるため、治療部位に到達するまで分子を安定化させる方法がなければ使用できない。ＮＯは、ＮＯを放出するポリマーや低分子を用いて個体内の治療部位に送達され得る。しかしながら、これらのポリマーや低分子は、一般的にはＮＯをすばやく放出する。その結果、これらは、短い貯蔵寿命しかもたず、生理学的条件下でＮＯを送達する能力を急速に失う。例えば、生理溶液中のＳ−ニトロソ−Ｄ，Ｌ−ペニシラミンやＳ−ニトロソシステインの寿命は、わずか約１時間以下にすぎない。これらの組成物による急速なＮＯ放出の結果、より長い期間、十分な量のＮＯを治療部位に送達したり、送達されるＮＯの量を調整することは難しい。
【０００４】
ＮＯを送達することが可能な基を含有するポリマー、例えば、ジアゼニウムジオレート基（ＮＯＮＯエート基）を含有するポリマーは、医療器具を被覆するのに用いられてきた。しかしながら、酸素化処理条件下でのＮＯＮＯエートの分解生成物には、ニトロソアミンが含まれ（非特許文献１）、それらのうちのいくつかは、発癌性である。さらに、ＮＯＮＯエートは、一般にＮＯ・を放出し、ヘモグロビンによりすばやく消費され、動脈硬化症の個体に有毒なものとなり得る。さらに、公知のＮＯ送達ポリマーの弾性は、一般に不十分であり、該ポリマーで医療器具を被覆し、その被覆した器具を用いてＮＯを生理学的条件下で送達することは難しい。蛋白質を基材としたポリマーは、血液への溶解性が高いため、寿命が短い。最後に、多くのＮＯ送達ポリマーは、ポリマーからＮＯを失わせずに滅菌することができず、送達されるＮＯの量が限られている。
【先行技術文献】
【非特許文献】
【０００５】
【非特許文献１】ラグスダール(Ragsdale)ら、Inorg. Chem. 4:420(1965)
【発明の概要】
【発明が解決しようとする課題】
【０００６】
従って、前記の欠点を克服する方法で治療部位にＮＯを送達することが可能な新規の組成物が必要とされている。
【課題を解決するための手段】
【０００７】
即ち、本発明の要旨は、
〔１〕下記構造式：
【化１−１】
2011144376.tif 000002
（式中、Ｒは有機ラジカルであり；各Ｘは独立して、置換または非置換のアルキレン基であり；ｐは０または正の整数であり；及びｍは、ｐ＋ｍが２より大きいような正の整数である）
で表されるモノマー単位を含んで構成されるポリマー、
〔２〕ポリマーが、下記構造式：
【化１−２】
2011144376.tif 000003
（式中、Ｒ’は、−Ｘ−ＣＯ−Ｏ−Ｒ’−Ｏ−ＣＯ−Ｘ−がＲであるような有機ラジカルである）
で表されるモノマー単位を含む〔１〕記載のポリマー、
〔３〕全てのＸが同一である〔２〕記載のポリマー、
〔４〕ｐ＋ｍが８以下である〔３〕記載のポリマー、
〔５〕各Ｘが、−ＣＨ2−、−ＣＨ2ＣＨ2−、−ＣＨ2ＣＨ2ＣＨ2−または−ＣＨ2ＣＨ2ＣＨ2ＣＨ2−である〔４〕記載のポリマー、
〔６〕ポリマーが架橋されている〔５〕記載のポリマー、
〔７〕ポリマーが、下記構造式：
【化１−３】
2011144376.tif 000004
（式中、Ｒ”は有機ラジカルであり；ｍ’は１より大きく、かつｍ＋１以下の整数であり；及びｐ’は１以上ｐ＋１以下の整数である）
で表されるモノマーによって架橋されている〔６〕記載のポリマー、
〔８〕下記構造式：
【化１−４】
2011144376.tif 000005
（式中、Ｒは有機ラジカルであり；各Ｘは独立して、置換または非置換の脂肪族基であり；及びｐとｍはそれぞれ、ｐ＋ｍが２より大きいような正の整数である）
で表される化合物を重合することにより製造されたポリマー、
〔９〕全てのＸが同一である〔８〕記載のポリマー、
〔１０〕ｐ＋ｍが８以下である〔９〕記載のポリマー、
〔１１〕各Ｘが、−ＣＨ2−、−ＣＨ2ＣＨ2−、−ＣＨ2ＣＨ2ＣＨ2−または−ＣＨ2ＣＨ2ＣＨ2ＣＨ2−である〔１０〕記載のポリマー、
〔１２〕ポリマーが、ニトロシル化剤を下記構造式：
【化１−５】
2011144376.tif 000006
（式中、Ｒは有機ラジカルであり；各Ｘは独立して、置換または非置換の脂肪族基であり；及びｐは２より大きい正の整数である）
で表される化合物と反応させることによって製造される〔１〕記載のポリマー、
〔１３〕各Ｘが、完全に飽和したまたは１以上の不飽和単位を含む、直鎖、分岐鎖または環状のＣ1〜Ｃ8炭化水素である〔１〕〜〔１２〕いずれか記載のポリマー、
〔１４〕安定化されたＳ−ニトロシル基を含むポリマーの製造方法であって、下記構造式：
【化１−６】
2011144376.tif 000007
（式中、Ｒは有機ラジカルであり；各Ｘは独立して、置換または非置換の脂肪族基であり；及びｐは０または正の整数であり、かつｍは、ｐ＋ｍが２より大きいような正の整数である）
で表される化合物を重合する工程を含む方法、
〔１５〕全てのＸが同一である〔１４〕記載の方法、
〔１６〕ｐ＋ｍが８以下である〔１５〕記載の方法、
〔１７〕各Ｘが、−ＣＨ2−、−ＣＨ2ＣＨ2−、−ＣＨ2ＣＨ2ＣＨ2−または−ＣＨ2ＣＨ2ＣＨ2ＣＨ2−である〔１６〕記載の方法、
〔１８〕各Ｘが、完全に飽和したまたは１以上の不飽和単位を含む、直鎖、分岐鎖または環状のＣ1〜Ｃ8炭化水素である〔１４〕〜〔１７〕いずれか記載の方法、
〔１９〕ＮＯの放出が可能な、被験体に植え込むための医療器具、または被験体の体液と接触させるためのチューブもしくはカテーテルであって、〔２〕記載のポリマーで被覆された、医療器具、チューブまたはカテーテル、
〔２０〕ＮＯの放出が可能な、被験体に植え込むための医療器具、または被験体の体液と接触させるためのチューブもしくはカテーテルであって、〔８〕に従って得られたポリマーで被覆された、医療器具、チューブまたはカテーテル、
〔２１〕ＮＯの放出が可能な、酸化窒素を被験体の治療部位に送達するための医療器具または被験体の体液と接触させるためのチューブもしくはカテーテルの製造方法であって、〔２〕記載のポリマーで医療器具、チューブまたはカテーテルを被覆することを含む方法、
〔２２〕ＮＯの放出が可能な、酸化窒素を被験体の治療部位に送達するための医療器具または被験体の体液と接触させるためのチューブもしくはカテーテルの製造方法であって、〔８〕記載のポリマーで医療器具、チューブまたはカテーテルを被覆することを含む方法
に関する。
【発明の効果】
【０００８】
本発明により、前記の欠点を克服する方法で治療部位にＮＯを送達することが可能な新規の組成物が提供される。
【図面の簡単な説明】
【０００９】
【図１】図１は、イヌの動脈に差し込まれた、Ｓ−ニトロシル化されたβ−シクロデキストリンで被覆されたステントおよび被覆されていない対照ステントの１平方センチメートルあたりに沈着した血小板数を示すグラフである。
【図２】図２は、ペル−６−チオ−β−シクロデキストリンを１倍（１×）、２倍（２×）、３倍（３×）、６倍（６×）および１０倍（１０×）当量の酸性亜硝酸塩と反応させて得られた生成物におけるシクロデキストリンあたりの−Ｓ−ＮＯ基の数を示すグラフである。
【図３】図３は、β−シクロデキストリンおよび５０倍過剰量の酸性亜硝酸塩を含む反応混合物の可視／紫外線スペクトルであり、（１）５分間、（２）１５分間、（３）３０分間、（４）４５分間、（５）６０分間、（６）７５分間および（７）９０分間の間隔で取った。
【発明を実施するための形態】
【００１０】
発明の概要
本発明は、Ｓ−ニトロシル基とも呼ばれる、−ＳＮＯ基を有する新規のポリマーに関する。−ＳＮＯ基を有するポリマーは、「Ｓ−ニトロシル化されたポリマー」と呼ばれる。本発明のポリマーは、一般にポリマー１２００原子質量単位（ａｍｕ）あたり、好ましくはポリマー６００ａｍｕあたり、少なくとも１つの−ＳＮＯ基を有する。
【００１１】
一つの態様において、Ｓ−ニトロシル化されたポリマーは、安定化された−Ｓ−ニトロシル基を有する。該ポリマーは、一般に１２００ａｍｕあたり少なくとも１つの安定化されたＳ−ニトロシル基、およびしばしば６００ａｍｕあたり１つの安定化されたＳ−ニトロシル基を含む。Ｓ−ニトロシル基は、同じ分子の遊離チオールまたは遊離アルコールにより安定化され得る。各安定化されたＳＮＯ基は、異なる遊離アルコールまたはチオール基により安定化される。従って、安定化されたＳ−ニトロシル基を有するポリマーは、一般にポリマー１２００ａｍｕあたり、好ましくはポリマー６００ａｍｕあたり、少なくとも１つの遊離アルコールおよび／またはチオール基を有する。本発明のその他の態様は、構造式（Ｉ）：
【００１２】
【化２】
2011144376.tif 000008
【００１３】
で示された化合物を重合することにより調製されるＳ−ニトロシル化されたポリマーである。
【００１４】
Ｒは、有機ラジカルである。
【００１５】
各Ｘ’は独立して選択された脂肪族基または置換された脂肪族基である。好ましくは、各Ｘ’は同一であり、Ｃ２−Ｃ６アルキレン基、より好ましくは−ＣＨ2−、−ＣＨ2ＣＨ2−、−ＣＨ2ＣＨ2ＣＨ2−または−ＣＨ2ＣＨ2ＣＨ2ＣＨ2−である。
【００１６】
ｐおよびｍは独立してｐ＋ｍが２より大きな正の整数である。好ましくは、ｐ＋ｍは約８以下である。
【００１７】
本発明のその他の態様は、安定化された−Ｓ−ニトロシル基を有するＳ−ニトロシル化されたポリマーの製造方法である。該方法は、構造式（Ｉ）で示される化合物を重合させることを含む。
【００１８】
本発明のその他の態様において、Ｓ−ニトロシル化されたポリマーは、Ｓ−ニトロシル化されたポリチオール化された多糖類である。好ましくは、ポリチオール化された多糖類は、ポリチオール化されたシクロデキストリンである。
【００１９】
本発明のその他の態様は、チオール基をニトロシル化するのに好適な条件下でポリチオール化されたポリマーをニトロシル化剤と反応させることにより調製されるＳ−ニトロシル化されたポリマーである。好ましくは、ポリチオール化されたポリマーは、ポリチオール化された多糖類である。
【００２０】
本発明のその他の態様は、Ｓ−ニトロシル化されたポリマーの製造方法である。該方法は、遊離チオール基をニトロシル化するのに好適な条件下で、多数のペンダント状のチオール基を有するポリマー、即ちポリチオール化されたポリマーをニトロシル化剤と反応させることを含む。好ましい態様において、ポリチオール化されたポリマーは、ポリチオール化された多糖類である。
【００２１】
本発明のその他の態様は、ＮＯを放出することが可能な物品（article)である。該物品は、本発明のポリマーの少なくとも１つで被覆される。該物品は、ＮＯ放出により有用な結果が達成されうるいかなる器具でもよく、被験体（個体または動物）の治療部位へ差し込むのに好適な医療器具を含む。次いで、該医療器具は、被験体の治療部位に酸化窒素を送達することができる。その他の例では、物品は、被験体の体液に接触させるためのチューブまたはカテーテルである。
【００２２】
本発明のその他の態様は、個体または動物の治療部位に酸化窒素を送達する方法である。該方法は、本発明のＳ−ニトロシル化されたポリマーで被覆された医療器具を提供することを含む。次いで、該医療器具を個体または動物の治療部位に差し込む。体液を、１つ以上の本発明のポリマーで被覆されたチューブまたはカテーテルと接触させることにより、体液、例えば血液に酸化窒素を送達することができる。
【００２３】
さらに、本発明のその他の態様は、ＮＯを放出することが可能な物品、例えば、個体または動物の治療部位へ酸化窒素を送達するための医療器具、或いは体液に接触させるためのチューブまたはカテーテルを製造する方法である。該方法は、前記物品を本発明のＳ−ニトロシル化されたポリマーで被覆することを含む。
【００２４】
安定化されたＳ−ニトロシル基を有するポリマーおよび構造式（Ｉ）で示される化合物を重合することで得られるポリマーは、生物検定において血管拡張を引き起こしうる（実施例１６）。これらのポリマーはまた、少なくとも数週間持続する長い期間の間、ＮＯを送達することがわかっている（実施例１５）。従って、それらは、被験体への差し込み用医療器具の被覆剤として有用であり、それにより治療部位にＮＯを送達することが期待される。
【００２５】
Ｓ−ニトロシル化されたポリチオール化された多糖類で被覆された医療器具は、動物モデル内に差し込まれた場合に血小板の沈着および再狭窄を低減させるのに効果的である。特に、Ｓ−ニトロシル化されたβ−シクロデキストリンまたはＳ−ニトロソ−Ｎ−アセチル−Ｄ，Ｌ−ペニシラミンもしくはＳ−ニトロソ−ペニシラミンで錯化されたＳ−ニトロシル化されたβ−シクロデキストリンで被覆されたステントは、イヌの冠状またはコートイド(cortoid) 動脈内に挿入した場合には、ポリマーの被覆がないステントと比べて血小板の沈着を低減させた（実施例１２）。また、Ｓ−ニトロシル化されたβ−シクロデキストリンおよびＳ−ニトロソ−Ｎ−アセチル−Ｄ，Ｌ−ペニシラミンで錯化されたＳ−ニトロシル化されたβ−シクロデキストリンは、生物検定において血管拡張を引き起こすことがわかった（実施例８および１０）。さらに、開示されているＳ−ニトロシル化された多糖類は、インビボでＮＯを送達するのに現在用いられている化合物と比べて、長期間、ＮＯに関連した活性を送達し、貯蔵安定性の向上を発現することがわかった。
【００２６】
Ｓ−ニトロシル化された多糖類のさらなる利点は、該多糖類が他のＮＯを送達する組成物の脆性がなく、生理学的条件下でステント等の医療器具に被覆や接着するのに十分な弾性を有していることである。
【００２７】
発明の詳細な説明
本明細書で用いられているように、「ポリマー」とは、用語として一般に使用されている意味を有する。その例には、ホモポリマー（即ち、１つのタイプのモノマーを重合することにより得られるポリマー）、ブロックコポリマーおよびグラフトコポリマーを含む、コポリマー（即ち、２つ以上の異なるタイプのモノマーを重合することにより得られるポリマー）、樹枝状ポリマー、架橋ポリマー等が含まれる。好適なポリマーには、合成および天然ポリマー（例えば、多糖類）ならびに縮合、付加および開環重合により調製されたポリマーが含まれる。ゴム、繊維およびプラスチックも含まれる。ポリマーは、親水性、両親媒性または疎水性であってもよい。本発明のポリマーは、一般的に非ペプチドポリマーである。
【００２８】
「安定化されたＳ−ニトロシル基」を有するポリマーは、Ｓ−ニトロシル基に加えて、各安定化されたＳ−ニトロシル基について、１つの遊離チオール基または遊離アルコール基を含み、遊離チオールまたはアルコール基のない、類似の化合物またはポリマーよりかなり大きな（例えば、約２倍大きな、好ましくは約１０倍大きな）ＮＯ放出の半減期を有する。本件出願人は、いかなる特定の機構により限定されることも決して望まないが、Ｓ−ニトロシル基は遊離チオールまたは遊離アルコール基と−Ｓ−ニトロシル基との間の相互作用により安定化され得ると考えられる。例えば、遊離チオールまたは遊離アルコールがＳ−ニトロシル基の（アルファ位の）３つの共有結合内に局在している場合、安定化相互作用が形成されうる。その他の例において、分子内の共有結合のエネルギー的に影響を受けやすい配座回転により、約１〜１．５倍の結合長さのＳ−ニトロシル基に遊離チオールまたはアルコールを導入し得る場合、安定化相互作用が形成されうる。
【００２９】
安定化されたＳ−ニトロシル基を有するポリマーは、一般に、約２百時間より大きく、しばしば約１千時間より大きなＮＯ放出の半減期を有する。ＮＯを放出する殆どの既知化合物は、約１２時間より少ないＮＯ放出の半減期を有する。
【００３０】
「有機ラジカル」という用語は、本明細書で使用されているように、主として水素と炭素を含む部分を示すが、少量の他の、硫黄、窒素、酸素及びハロゲン等の非金属元素も含み得る。Ｒは、構造式（Ｉ）で示される分子の残りといっしょにした場合、小さな有機分子であり、一般的には、約２０００ａｍｕ未満、より一般的には１０００ａｍｕ未満の分子量を有する。従って、構造式（Ｉ）で示される化合物は、タンパク質、ポリペプチドまたは多糖類ではない。
【００３１】
有機ラジカルは、−Ｓ−ニトロシル基の安定性を有意に低減しない官能基も含む。好適な官能基は、１）−Ｓ−ニトロシル基に関して実質的に不活性である、即ち、ＮＯ放出する分子からのＮＯ放出の割合を、実質的に、例えば割合を２倍に増大しない基、かつ２）遊離チオール基のニトロシル化を実質的に妨げない、即ち、ニトロシル化の収率を実質的に低減しない（例えば、収率の５０％低減）または有意な量の副生物の生成を引き起こさないものを含む。好適な官能基の例には、アルコール類、チオール類、アミド類、チオアミド類、カルボン酸類、アルデヒド類、ケトン類、ハロゲン類、二重結合、三重結合およびアリール基（例えば、フェニル、ナフチル、フラニル、チエニルなど）が含まれる。
【００３２】
脂肪族基には、完全に飽和したまたは１以上の不飽和単位を含有する、直鎖、分岐鎖または環状のＣ1−Ｃ8炭化水素類が含まれる。
【００３３】
脂肪族基に好適な置換基は、１）−Ｓ−ニトロシル基に関して実質的に不活性である、即ち、ＮＯ放出する分子からのＮＯ放出の割合を、実質的に、例えば割合を２倍に増大しない基、かつ２）遊離チオール基のニトロシル化を実質的に妨げない、即ち、ニトロシル化の収率を実質的に低減しない（例えば、収率の５０％低減）または有意な量の副生物の生成を引き起こさないものである。好適な置換基の例には、ハロゲン類、Ｃ1 −Ｃ5 の直鎖または分岐鎖アルキル基、アルコール類、カルボン酸類、アミド類、チオアミド類等が含まれる。
【００３４】
構造式（Ｉ）で示される化合物は、室温で数日〜約２週間かけて、自発的に重合し、ゴム様のＮＯ放出ポリマーを形成する。重合は、一般にそのまま行われるが、約０．１Ｍより大きな濃度の溶液中、例えばジエチルエーテル等の好適な溶媒中でも行うことができる。これらのポリマーは、少なくとも数週間ＮＯを放出する（実施例１５）。それらは、インビトロで大動脈平滑筋を弛緩させることが示されている（実施例１６）。従って、それらは、インビボの治療部位にＮＯを送達するための医療器具用被覆剤として大いに見込みがある。
【００３５】
構造式（Ｉ）で示される化合物の調製は、１９９８年６月２３日に出願された同時係属出願の米国特許出願「安定性ＮＯ送達化合物（STABLE NO-DELIVERING COMPOUNDS) 」（代理人明細書番号ＤＵＫ９７−０３）に記載されており、その教示は、参照により全て本明細書に取り込まれる。簡単には、構造式（II) ：
【００３６】
【化３】
2011144376.tif 000009
【００３７】
で示されるエステル化されたポリオールをニトロシル化することにより前記化合物を生成する。
【００３８】
Ｒは、前記のような有機ラジカルである。
【００３９】
ｎは２より大きな整数、好ましくは３〜約１０の整数である。より好ましくは、ｎは３〜約８の整数である。
【００４０】
各Ｘは、独立してチオールを含有する脂肪族基または置換されたチオールを含有する脂肪族基である。好ましくは、各Ｘは同じチオールを含有する脂肪族基である。好適なチオールを含有する脂肪族基の例には、−ＣＨ2ＳＨ、−ＣＨ2ＣＨ2ＳＨ、−ＣＨ2ＣＨ2ＣＨ2ＳＨおよび−ＣＨ2ＣＨ2ＣＨ2ＣＨ2ＳＨが含まれる。脂肪族基に好適な置換基は、前記されている。
【００４１】
エステル化されたポリオールのニトロシル化は、エステル化されたポリオールを室温でニトロシル化剤と反応させることにより行われる。好適なニトロシル化剤を以下に記載する。好ましくは、遊離チオールおよび遊離アルコールあたり、約０．５〜約０．７当量のニトロシル化剤を使用する。Ｓ−ニトロソ−Ｎ−アセチル−Ｄ，Ｌ−ペニシラミン（ＳＮＡＰ）は構造式（Ｉ）で示される化合物を調製するのに好ましいニトロシル化剤である。該ニトロシル化剤を、エステル化されたポリオールに添加することが好ましい。ニトロシル化は、そのまままたは約０．０１Ｍより大きな濃度でジメチルスルホキシド、ジメチルホルムアミドまたはアセトニトリル等の溶媒中で行うことができる。
【００４２】
構造式（Ｉ）で示される化合物を重合することにより調製されたポリマーは、構造式（III)：
【００４３】
【化４】
2011144376.tif 000010
【００４４】
で示されるモノマー単位を含む。
【００４５】
Ｒは、前記のような有機ラジカルである。
【００４６】
各Ｘは、独立して置換または非置換の脂肪族基である。好ましくは、各Ｘは同一である。Ｘの例には、−ＣＨ2−、−ＣＨ2ＣＨ2−、−ＣＨ2ＣＨ2ＣＨ2−または−ＣＨ2ＣＨ2ＣＨ2ＣＨ−等のアルキレン基が含まれる。
【００４７】
構造式（III)において、ｐは０または正の整数(interger)であり、ｍは正の整数である。好ましくは、ｐ＋ｍは８以下である。
【００４８】
好ましくは、前記モノマーは構造式（IV）：
【００４９】
【化５】
2011144376.tif 000011
【００５０】
で示される。
【００５１】
Ｒ’は、−Ｘ−ＣＯ−Ｏ−Ｒ’−Ｏ−ＣＯ−Ｘ−がＲであるような有機ラジカルである。Ｘ、ｍおよびｐは、構造式（III)について記載されているのと同様である。
【００５２】
構造式（III)または（IV）で示されるモノマー（monomers) 単位を含むＳ−ニトロシル化されたポリマーは、前記のように架橋され得る。例えば、構造式（III)または（IV）で示されるモノマー単位中の−ＳＮＯ基は、ＮＯを放出した後、硫黄原子が他のＳ−ニトロシル化されたポリマー分子中のチオール基とジスルフィド結合を形成するのに利用可能である。一つの例において、架橋モノマー単位は構造式（Ｖ）：
【００５３】
【化６】
2011144376.tif 000012
【化７】
2011144376.tif 000013
【００５４】
で示される。
【００５５】
Ｒ" は、前記のような有機ラジカルである。
【００５６】
ｍ’は、１より大きく且つｍ＋１以下の整数である。
【００５７】
ｐ’は、１以上かつｐ＋１以下の整数である。
【００５８】
ｐ、ｍおよびＸは、構造式（III)について記載されているのと同様である。
【００５９】
Ｓ−ニトロシル化されたポリマーは、遊離チオール基をニトロシル化するのに好適な条件下でニトロシル化剤と反応させることにより、本明細書で「ポリチオール化されたポリマー」と呼ぶ、多数のペンダント状のチオール基を有するポリマーから調製することができる。
【００６０】
好適な、ニトロシル化剤は、フィーリッシュ(Feelisch)とスタムラー(Stamler)、"Donors of Nitrogen Oxides" 、Methods in Nitric Oxide Research  フィーリッシュとスタムラー編、(John Wiley & Sons)(1996) に開示されており、その内容は参照により本明細書に取り込まれている。好適なニトロシル化剤には、酸性亜硝酸塩、塩化ニトロシル、Ｓ−ニトロソ基を含む化合物であるＳ−ニトロソ−Ｎ−アセチル−Ｄ，Ｌ−ペニシラミン（ＳＮＡＰ）、Ｓ−ニトロソグルタチオン（ＳＮＯＧ）、Ｎ−アセチル−Ｓ−ニトロソペニシラミニル−Ｓ−ニトロソペニシラミン、Ｓ−ニトロソシステイン、Ｓ−ニトロソチオグリセロール、Ｓ−ニトロソジチオトレイトールおよびＳ−ニトロソメルカプトエタノール）、有機亜硝酸エステル（例えば、亜硝酸エチル、亜硝酸イソブチルおよび亜硝酸アミル）ペルオキシ亜硝酸塩、ニトロソニウム塩（例えば、硫酸水素ニトロシル）、オキサジアゾール（例えば、４−フェニル−３−フロキサンカルボニトリル）等が含まれる。
【００６１】
酸性亜硝酸塩を用いるポリチオール化されたポリマーのニトロシル化は、例えば、水溶液中で亜硝酸塩、例えば、ＮａＮＯ2、ＫＮＯ2、ＬｉＮＯ2等を用いて、酸、例えば、ＨＣｌ、酢酸、Ｈ3ＰＯ4等の存在下で、約−２０℃〜約５０℃の温度で、好ましくは常温で行うことができる。一般に、ニトロシル化されるチオールあたり約０．８〜約２．０、好ましくは約０．９〜約１．１当量のニトロシル化剤が用いられる。十分な酸を添加し、全ての亜硝酸塩を亜硝酸またはＮＯ+均等物に変換する。酸性亜硝酸塩を用いてポリチオール化されたポリマーをニトロシル化させるのに特定の条件が、実施例３に与えられている。
【００６２】
ＮＯＣｌを用いるポリチオール化されたポリマーのニトロシル化は、例えば、ジメチルホルムアミド、ジメチルスルホキシド等の非プロトン性極性溶媒中で、約−２０℃〜約５０℃の温度で、好ましくは常温で行うことができる。ＮＯＣｌを溶液中で泡立てることにより、遊離チオール基をニトロシル化させる。ポリチオール化されたポリマーをＮＯＣｌを用いてニトロシル化させる特定の条件が、実施例４に与えられている。
【００６３】
ポリチオール化されたポリマーは、アルコールやアミン等の多数のペンダント状の求核基を有するポリマーから生成させることができる。ペンダント状の求核基は、当該技術分野に公知の方法や、ガッデル(Gaddell) とデファイエ(Defaye)、Angew. Chem. Int. Ed. Engl. 30:78(1991) やロジャス(Rojas) ら、J. Am. Chem. Soc. 117:336(1995) に開示された方法により、ペンダント状のチオール基に変換することができ、その内容は参照により本明細書に取り込まれている。
【００６４】
一つの態様において、Ｓ−ニトロシル化されたポリマーは、Ｓ−ニトロシル化された多糖類である。好適なＳ−ニトロシル化された多糖類の例は、Ｓ−ニトロシル化されたアルギン酸、κ−カラギーナン、デンプン、セルロース、フコイジン、α−シクロデキストリン、β−シクロデキストリンおよびγ−シクロデキストリン等のシクロデキストリンを含む。他の好適な例は、Bioactive Carbohydrates 、ケネディ(Kennedy) とホワイト(White) 編、(John Wiley Sons) 、8 章、142-182 頁、(1983)に開示されており、その内容は参照により本明細書に取り込まれている。多糖類は、ペンダント状の第一および第二アルコール基を有している。従って、Ｓ−ニトロシル化された多糖類は、前記した方法によりポリチオール化された多糖類から調製することができる。好ましい多糖類には、例えば、α−シクロデキストリン、β−シクロデキストリン、γ−シクロデキストリン等のシクロデキストリンが含まれる。多糖類は、まず、例えば、ガッデル(Gaddell) とデファイエ(Defaye)らやロジャス(Rojas) らに開示された方法により、ポリチオール化された多糖類に変換される。これらの方法において、第一アルコールは第二アルコールよりも優先的にチオール化される。好ましくは、十分な過剰量のチオール化剤を用いて、ペルチオール化された多糖類を生成する。多糖類は、全ての第一アルコールがチオール基に変換されているとき、「ペルチオール化される」。β−シクロデキストリンをペルチオール化させる特定の条件は、実施例１および２に与えられている。ポリチオール化およびペルチオール化された多糖類は、前記のように、酸性亜硝酸塩（実施例３）または塩化ニトロシル（実施例４）等の好適なニトロシル化剤の存在下でニトロシル化することができる。
【００６５】
一つの面において、Ｓ−ニトロシル化された多糖類、例えば、Ｓ−ニトロシル化されたシクロデキストリンを調製する場合には、過剰量の酸性亜硝酸塩を遊離チオール基について用いる。過剰量の酸性亜硝酸塩により、ペンダント状の−Ｓ−ＮＯおよび−Ｏ−ＮＯ基を有する多糖類が得られる。Ｏ−ニトロシル化の程度は、どのくらいの過剰量の酸性亜硝酸塩を用いるかによって決まる。例えば、５０倍過剰量の酸性亜硝酸塩を用いるペル−６−チオ−β−シクロデキストリンのニトロシル化により、各シクロデキストリンに対して約１０モルのＮＯ（実施例１４）、または１４０ａｍｕあたり約１モルのＮＯを含む生成物が得られる。１００倍過剰量の酸性亜硝酸塩を用いるペル−６−チオ−β−シクロデキストリンのニトロシル化により、各シクロデキストリンに対して約２１モルのＮＯ（実施例１４）、または７０ａｍｕあたり約１モルのＮＯを含む生成物が生じる。ペンダント状の−Ｏ−ＮＯおよび−Ｓ−ＮＯ基を有するβ−シクロデキストリンの特定の調製条件が、実施例１４に開示されている。
【００６６】
他の面において、ポリチオール化された多糖類は、多糖類のアルコール基、好ましくは第一アルコール基を、遊離チオールまたは保護されたチオールを含有する部分をアルコールに付加する試薬と反応させることにより、調製することができる。一つの例において、多糖類は、構造式（VI）：
【００６７】
【化８】
2011144376.tif 000014
【００６８】
に示されるように、ビスイソシアナトアルキルジスルフィドと反応させ、次いでアルコールを官能基化するために還元する。この反応を行うための条件は、Cellulose and its Derivatives 、フカモタ(Fukamota)、ヤマダ(Yamada)とトナミ(Tonami)編、(John Wiley & Sons) 、40章、(1985)に見られ、その内容は参照により本明細書に取り込まれている。この経路により得ることができるポリチオール化された多糖類の一例を構造式(VII):
【００６９】
【化９】
2011144376.tif 000015
【００７０】
に示す。
【００７１】
遊離チオールをニトロシル化させることができる試薬は、ある場合には、遊離チオールも酸化させ、ジスルフィド結合を形成することがわかる。従って、ポリチオール化されたポリマー（例えば、ポリチオール化されたシクロデキストリン等のポリチオール化された多糖類）をニトロシル化剤、例えば酸性化された亜硝酸塩、塩化ニトロシル、Ｓ−ニトロソチオールで処理することにより、ある場合には、架橋Ｓ−ニトロシル化されたポリマーマトリックスが生成することになる。「ポリマーマトリックス」とは、分子間結合によって結合または「架橋した」多数の個々のポリマーを含む分子である。従って、ある場合には、ニトロシル化剤は、いくつかのチオールをニトロシル化し、さらに分子内ジスルフィド結合を形成させることにより個々のポリマーを架橋する。そのようなポリマーマトリックスは、「Ｓ−ニトロシル化されたポリマー」という用語に含まれ、本発明の範囲内に含まれている。
【００７２】
前記合成物に存在する−Ｓ−ＮＯ基の量は、"Preparation and Detection of S-Nitrosothiols," 、Methods in Nitric Oxide Research、フィーリッシュ(Feelisch)とスタムラー(Stamler)編、(John Wiley & Sons) 、521-541 頁 (1996) に開示されているサヴィル(Saville) の方法により測定することができる。ポリマーの分子量あたりのＮＯの量を計算するため、ポリマー濃度、例えば、炭水化物の濃度も測定する。炭水化物の濃度は、デュボイス(Dubois)ら、Anal. Chem. 28:350(1956)に開示の方法により測定することができる。過剰量のニトロシル化剤を用いる場合、およびニトロシル化剤が十分な大きさのものである場合には、それは、個々のポリマー分子を架橋する分子間ジスルフィド結合により重合体マトリックス内に取り込まれ、または「からみ合って」、それによりポリマーとニトロシル化剤との間で錯体が形成される。
【００７３】
Ｓ−ニトロシル化された多糖類、特に、Ｓ−ニトロシル化されたシクロデキストリン等のＳ−ニトロシル化された環状多糖類は、前記のように、ニトロシル化反応の際にポリチオール化された多糖類中の遊離チオールに対して１当量を超えるニトロシル化剤を用いた場合、好適なニトロシル化剤と錯体を形成しうる。一般に、約１．１〜約５．０当量のニトロシル化剤を用いると、好ましくは約１．１〜約２．０当量の錯体が形成される。
【００７４】
Ｓ−ニトロシル化された環状多糖類と錯化することができるニトロシル化剤には、環状多糖類との包接錯体を形成するのに必要な大きさや疎水性を有するものが含まれる。「包接錯体」とは、シクロデキストリン等の環状多糖類と該環状多糖類の空洞内に位置する低分子等の低分子との間の錯体である。シクロデキストリン等の環状多糖類の空洞の大きさや、包接錯体の調製のために適当な分子を選択する方法は、当該技術分野で公知であり、例えば、スゼジトリ(Szejtli) Cyclodextrins In Pharmaceutical 、Kluwer Academic Publishers、186-307 頁、(1988)に見ることができ、その全ての関連した内容は参照により本明細書に取り込まれている。
【００７５】
Ｓ−ニトロシル化された環状多糖類と錯化しうるニトロシル化剤には、ニトロシル化剤がＳ−ニトロシル化された多糖類のポリマーマトリックスの構造の中に取り込まれうるような十分な大きさを有するニトロシル化剤も含まれる。前述したように、ある例では、ポリチオール化されたポリマーのニトロシル化も、分子間のジスルフィド結合の形成により個々のポリマー分子を架橋し、ポリマーマトリックスを与えることになりうる。好適なニトロシル化剤は、ニトロシル化剤がこのマトリックスの中に取り込まれうるような適した大きさのものである。大きさに要求される条件は、それぞれ個々のポリチオール化されたポリマーの構造により決定され、好適なニトロシル化剤は、調製される個々のＳ−ニトロシル化されたポリマーに応じて、当業者によりごく普通に決定することができることが理解される。
【００７６】
Ｓ−ニトロシル化されたシクロデキストリンと錯体を形成しうるニトロシル化剤には、Ｓ−ニトロソ基を有する化合物（Ｓ−ニトロソ−Ｎ−アセチル−Ｄ，Ｌ−ペニシラミン（ＳＮＡＰ）、Ｓ−ニトロソグルタチオン（ＳＮＯＧ）、Ｎ−アセチル−Ｓ−ニトロソペニシラミニル−Ｓ−ニトロソペニシラミン、Ｓ−ニトロソシステイン、Ｓ−ニトロソチオグリセロール、Ｓ−ニトロソジチオトレイトールおよびＳ−ニトロソメルカプトエタノール）、有機亜硝酸エステル（例えば、亜硝酸エチル、亜硝酸イソブチルおよび亜硝酸アミル）、オキサジアゾール（例えば、４−フェニル−３−フロキサンカルボニトリル）、ペルオキシ亜硝酸塩、ニトロソニウム塩およびニトロプルシド（nitroprusside)ならびに他の金属のニトロシル錯体（フィーリッシュ（Feelisch) およびスタムラー（Stamler)著、「窒素酸化物の供与体（Donors of Nitrogen Oxides)」、フィーリッシュおよびスタムラー編、酸化窒素の研究における方法（Methods in Nitric Oxide Research) （ジョンウィリー・アンド・ソンズ（John Wiley & Sons)）（１９９６年）を見よ）が含まれる。以下でさらに詳細に論議するように、Ｓ−ニトロシル化されたシクロデキストリンのＮＯ送達時間および送達容量は、ニトロシル化剤の取り込みによって増大される。送達時間および容量が増大される程度および度合いはニトロシル化剤に依存する。
【００７７】
Ｓ−ニトロシル化されたシクロデキストリンとニトロシル化剤との間で錯体を形成するための特定の条件が、実施例５および６に与えられている。これらの実施例に記載された条件により、多糖類中の少なくとも数個の遊離チオールをニトロシル化することになる。なぜなら、過剰のニトロシル化剤は、用いられた多糖類中の遊離チオールの量について用いられているので、生成する組成物は、未反応のニトロシル化剤を含有する。Ｓ−ニトロシル化された多糖類がニトロシル化剤と錯体を形成するという確証は、本明細書で報告されているように、ペル−（６−デオキシ−６−−チオ）β−チオシクロデキストリンとＳ−ニトロソ−Ｎ−アセチルペニシラミンの反応生成物から放出されるＮＯの割合が、Ｓ−ニトロソ−Ｎ−アセチルペニシラミン単独と比較して大きい（実施例１０）という発見からきている。
【００７８】
本件出願人は、いかなる特定の機構により限定されることも決して望まないが、Ｓ−ニトロシル化された環状多糖類中へのニトロシル化剤の取り込みが、該多糖類および該ニトロシル化剤の両者による治療部位へのＮＯの送達を可能にすると考えられる。また、該環状多糖類と該ニトロシル化剤との間の相互作用がニトロシル化剤中の−Ｓ−ＮＯ官能基を安定化するとも考えられる。さらに、組成物中にニトロシル化剤が存在することで、Ｓ−ニトロシル化された多糖類中にニトロシル基を与え、即ち補給し、それによりポリマーがＮＯ供与体として働きうる寿命を延ばすのに役立つとも考えられる。Ｓ−ニトロシル化された環状多糖類の寿命を延ばすことが可能な程度は、ニトロシル化剤がチオ亜硝酸塩であるとき、Ｓ−ニトロシル基の安定性により決定される。−Ｓ−ＮＯ基の安定性は多くの因子に依存し；金属と化合してキレート環を形成する−Ｓ−ＮＯ基の能力は、ホモリシスな分解を促進し；第三級の−Ｓ−ＮＯ基は、第一級の基よりも安定な第二級の−Ｓ−ＮＯ基よりもさらに安定であり；シクロデキストリンの疎水性ポケットに適合する−Ｓ−ＮＯ基は、適合しないものよりも安定であり；−Ｓ−ＮＯ基へのアミンの近接は安定性を低下させ；β位での−Ｓ−ＮＯ基への修飾は安定性を変える。
【００７９】
１つの態様において、本発明は、本発明のポリマーおよびポリマーに望ましい特性を与える少なくとも１つの他の成分を含む組成物である。例えば、可塑剤およびエラストマーを該組成物に添加して、ポリマーにより強い弾性を与えてもよい。一般に、好適な可塑剤およびエラストマーは、１）生物学的適合性であり、すなわちそれが投与された個体における血小板およびタンパク質の沈着などの有害な反応を最小限にし、そして２）ＮＯを送達することができるポリマーに溶解し、代わって前記ポリマーの溶解度を高めうる化合物である。好適な可塑剤の例には、ポリエチレングリコールなどのポリアルキレングリコールが含まれる。好ましい可塑剤は、ＮＯも送達することができるもの、例えばニトロソチオグリセロールである。
【００８０】
本発明のもう１つの態様は、ＮＯを送達する本発明の新規なポリマーおよび組成物を用いて、ＮＯを被験体（個体または動物）の治療部位に送達する方法である。「治療部位」には、ＮＯを該部位に接触させることにより望ましい治療効果が得られうる個体または動物の体内の部位が含まれる。「個体」とは、ヒトをいう。好適な動物には、犬、猫などの家畜動物および馬、牛、豚などの農地動物が含まれる。
【００８１】
治療部位は、例えば、該部位を合成物質または医療器具と接触させることによって生じた外傷の結果として、再狭窄、創傷または血栓症が発現した体内の部位で見出される。例えば、再狭窄は、ＰＴＣＡバルーンカテーテルによる冠状動脈の処置または末梢の処置（例えば、経皮経管動脈形成術）を受けた血管内で発現しうる。再狭窄は、術後約３〜６ヵ月の瘢痕組織の発現であり、血管を狭くする。ＮＯは、血小板の沈着と平滑筋の増殖を阻害することにより、再狭窄を軽減する。ＮＯは、血小板を阻害することによって血栓症を抑制したり、抗炎症性剤として働くことにより創傷を制限することもできる。
【００８２】
治療部位は、しばしば合成物質または医療器具と接触している管の部位で展開する。例えば、血管形成などの処置後の再狭窄および血管の再収縮を防止するために、ステントをしばしば血管中に挿入する。血栓を形成させる血小板の凝集は、ステントの挿入から生じたであろう合併症である。ＮＯは、抗血小板物質剤であり、それゆえこれらの医療器具の使用に関係する血栓の形成の危険を軽減するために用いることができる。管の部位と接触し、それにより血栓形成の危険を増加させる他の医療器具の例には、静脈および動脈用シースならびにゴアテックス（GORE-TEX) の外科的プロテーゼが含まれる。
【００８３】
治療部位は、管でない部位、例えば炎症性応答を軽減することにより、有効な治療効果が得られうる部位でも展開しうる。例には、気道、胃腸管、膀胱、子宮および海綿体が含まれる。このように、本発明の組成物、方法および器具は、呼吸障害、胃腸障害、泌尿器機能不全、不能症、子宮機能障害および早産を治療するために用いられうる。治療部位でのＮＯ送達により、平滑筋の弛緩も生じ、例えば気管支鏡検査、内視鏡検査、腹腔鏡検査および膀胱鏡検査などの処置における医療器具の挿入を容易にする。ＮＯの送達は、大脳の血管痙攣後の出血を予防したり、膀胱の被刺激性、尿道狭窄および胆管痙縮を治療するためにも用いることができる。
【００８４】
治療部位は、体外で、治療のために体から一時的に取り出された体液、例えば血液を処置するために用いられる医療器具の中にも展開することができる。例には、心肺機内の導管、透析装置のチューブおよびカテーテルが含まれる。
【００８５】
個体または動物の治療部位にＮＯを送達する方法には、該治療部位に本発明のポリマーで被覆された医療器具を差し込むことが含まれる。ＮＯは、体液を本発明のポリマーで被覆された医療器具と接触させることにより、体液、例えば血液に送達することができる。個体または動物の治療部位、該治療部位で行なうのに好適な医療器具および血液などの体液を接触させるのに好適な医療器具の例は、前記段落に記載している。
【００８６】
「治療部位に医療器具を差し込むこと」とは、治療部位との実際の身体の接点に医療器具を持ってくること、あるいはかわりに医療器具から放出されたＮＯが治療部位との身体の接点にくるように、治療部位に十分に近接した部分に医療器具を持ってくることをいう。例えば、医療器具による治療のために体液を一時的に体内から取り出すとき、体液は本発明のポリマーで被覆された医療器具と接触し、ポリマー被膜が体液と医療器具との間の界面となる。例には、透析のための、または心肺機による血液の除去が含まれる。
【００８７】
本発明の１つの態様において、物品、例えば医療器具、チューブまたはカテーテルは、本発明のポリマーで被覆される。１つの例では、物品はＳ−ニトロシル化された多糖類、好ましくは環状のＳ−ニトロシル化された多糖類、さらにより好ましくはＳ−ニトロシル化されたシクロデキストリンで被覆されている。ポリチオール化された多糖類を含む溶液と該溶液中に溶解しない物品とを組み合わせることにより、混合物が形成される。次に、遊離チオール基をニトロシル化するのに好適な条件下で、該混合物をニトロシル化剤と合わせて、Ｓ−ニトロシル化された多糖類を形成させる。水溶液中で、Ｓ−ニトロシル化された多糖類は、該溶液から沈澱し、物品を被覆する。ジメチルホルムアミド（ＤＭＦ）またはジメチルスルホキシド（ＤＭＳＯ）などの極性の非プロトン性溶媒中で、物品を反応混合物の中に浸し、次いで、減圧下または窒素もしくはアルゴンなどの不活性ガスの気流下で乾燥させ、それにより物品を被覆することができる。好適なニトロシル化剤には、酸性化された亜硝酸エステル、Ｓ−ニトロソチオール、有機亜硝酸エステル、塩化ニトロシル、オキサジアゾール、ニトロプルシドおよび他の金属のニトロシル錯体、ペルオキシ亜硝酸塩、ニトロソニウム塩（例えば、ニトロシル硫酸水素塩）などが含まれる。
【００８８】
その他の例において、前記物品を、安定化されたＳ−ニトロシル基を有するポリマーまたは構造式（Ｉ）で示される化合物を重合することにより得られるポリマーで被覆する。該ポリマーは、好適な溶媒中に溶解される。次いで、物品を前記溶液中に浸し、減圧下または窒素もしくはアルゴンなどの不活性ガスの気流下で乾燥させ、それにより物品を被覆する。あるいは、次いで重合される構造式（Ｉ）で示される化合物で物品を被覆する。
【００８９】
本発明のポリマーは、脆くなく、従って生理的条件下であっても、物品に付着して残存する。したがって、これらのポリマーは、長期間患者に差し込まれる医療器具を被覆するのに特に好適である。
【００９０】
当該技術分野で知られている方法を含めて、物品にポリマーの被膜を塗布する他の方法が、本発明のポリマーで物品を被覆するために用いられうることが理解されるべきである。
【００９１】
本発明のもう１つの態様は、Ｓ−ニトロシル化されたポリマーからのＮＯ基の損失を補う方法である。前記で論議したように、ＮＯは時間を経るにつれてＳ−ニトロシル化された化合物から失われる。さらに、Ｓ−ニトロシル化された化合物を含む医療機具の殺菌は、Ｓ−ニトロシル化された化合物からＮＯを損失させることにもなる。Ｓ−ニトロシル化された化合物からのＮＯの損失は、治療部位にＮＯを送達する化合物の容量を減少させる。ＮＯ基は、Ｓ−ニトロシル化されたポリマーを、有効量の塩化ニトロシルまたは酸化窒素などのガス状のニトロシル化剤と接触させることにより、補うことができる。
【００９２】
本発明を以下の実施例によりさらに詳細に説明するが、いかなる限定をも意味するものでない。
【実施例】
【００９３】
実施例１
ペル−（６−デオキシ−６−ヨード）−β−ヨードシクロデキストリンの調製
β−シクロデキストリン（２０．０ｇ、１７．６ｍｍｏｌ、１２３ｍｍｏｌの第一級水酸基）を、ジメチルホルムアミド（ＤＭＦ）（４００ｍＬ）中でトリフェニルホスフィン（９７．２ｇ、３７１ｍｍｏｌ、第一級水酸基あたり３当量）およびヨウ素片（９３．５ｇ、３７１ｍｍｏｌ、第一級水酸基あたり３当量）を攪拌した溶液に添加した。該混合物を、添加時に温めた。該溶液を油浴中で８０℃で２０時間置き、次いで室温まで冷却し、ＤＭＦ（３５０ｍＬ）を減圧下で除去して、濃縮物を得た。この濃いシロップは元の溶液の容量のおおよそ３分の１であった。氷浴中で冷却したこのシロップに、３ＭのＮａＯＭｅ１６０ｍＬを添加した。そのｐＨは９であった（水滴を用いたｐＨ紙）。添加後、該シロップを室温まで温め、さらに１時間攪拌した。該シロップを次いでＭｅＯＨ（３６００ｍＬ）中に注いで、少量の沈澱物を得た。水（１０００ｍＬ）をゆっくりと該ＭｅＯＨ溶液に添加すると、濃い茶色の溶液中に乳白色の沈澱物が生成した。該沈澱物を濾過により除去し、黄色の固体を得、それをＭｅＯＨ（総量１０００ｍＬ）で数回洗浄して、色をほとんど除去し、黄褐色の固体を得、１２時間よりも長くソックスレー抽出し、高真空下で乾燥させて、わずかに灰色がかった白色の固体１９．８４ｇを得た（５９％）。
【００９４】
実施例２
ペル−（６−デオキシ−６−−チオ）β−チオシクロデキストリンの調製
ペル−（６−デオキシ−６−ヨード）−β−シクロデキストリン（１９．８４ｇ、１０．４ｍｍｏｌ、７２．９ｍｍｏｌの第一級ヨウ化物）をＤＭＦ（２１０ｍＬ）に溶解させ、チオ尿素（６．３ｇ、８２．８ｍｍｏｌ、１．１３当量）を添加した。その溶液を窒素下、７０℃で４８時間攪拌した。ＤＭＦを減圧下で除去して、オレンジ色の油を得、それをＮａＯＨ水溶液（１０００ｍＬ中に５．４ｇ、１３５ｍｍｏｌ）に添加し、攪拌時に白色の沈澱物を得た。該溶液を加熱して１時間おだやかに還流させると、該沈澱物の完全な溶媒和が生じ、次いで冷却すると、沈澱物を生成し、それを濾過により除去し、水で洗浄した（この沈澱物は用いない）。該溶液を１ＭのＫＨＳＯ4で酸性にし、微細な白色の沈澱物を得、それを濾過し、水で洗浄し、次いで一晩風乾させた。該沈澱物を水（７００ｍＬ）中に懸濁させ、次いで１ＭのＮａＯＨ水溶液７０ｍＬを添加して溶媒和させ、次いで１ＭのＫＨＳＯ4水溶液９０ｍＬで再び沈澱させた。該沈澱物を濾過し、一晩風乾し、次いで高真空下で乾燥させて、わずかに灰色がかった白色の固体６．０ｇ（４６％）、融点２８９℃（ｄｅｃ）を得た。
【００９５】
実施例３
酸性亜硝酸塩を用いたペル−６−チオ−β−シクロデキストリンのニトロシル化
ペル−（６−デオキシ−６−チオ）−β−シクロデキストリン（５００ｍｇ、０．４０１ｍｍｏｌ、２．８１ｍｍｏｌの第一級チオール）を０．５ＭのＮａＯＨ水溶液（１０ｍＬ）に溶解させ、淡黄色の溶液を得た。１ＭのＮａＮＯ2水溶液２．８ｍＬ（２．８ｍｍｏｌ、遊離チオール１モル当たり１当量）と２ＭのＨＣｌ（１５ｍＬ）の混合物をすばやく添加して、赤煉瓦色の沈澱物を得た。該沈澱物を遠心分離によりペレット化し、酸性の上澄みをシリンジにより除去した。脱イオン水を添加し、該沈澱物を攪拌して十分に分散させた。遠心分離／上澄みの除去工程を（上澄みがｐＨ紙で中性になるまで）６回繰り返し、少量の水中に濃赤色のペレットを得た。
【００９６】
実施例４
ＤＭＦ中での塩化ニトロシルを用いたペル−６−チオ−β−シクロデキストリンのニトロシル化
ペル−（６−デオキシ−６−チオ）−β−シクロデキストリン（５０ｍｇ、０．０４ｍｍｏｌ、０．２８ｍｍｏｌの第一級チオール）をＤＭＦ（１ｍＬ）に溶解させた。塩化ニトロシルをバブリングし、濃い茶色の溶液を得た。該溶媒を減圧下または窒素、アルゴンなどの不活性ガスの気流下で除去することにより、ポリマー生成物を得ることができる。
【００９７】
実施例５
Ｓ−ニトロソ−Ｎ−アセチルペニシラミンを用いたペル−６−チオ−β−シクロデキストリンのニトロシル化
ペル−（６−デオキシ−６−チオ）−β−シクロデキストリン（３２．３ｍｇ、０．０２５９ｍｍｏｌ、０．１８１ｍｍｏｌの第一級チオール）を１ＭのＮａＯＨ１ｍＬに溶解させた。Ｄ（＋）−Ｓ−ニトロソ−Ｎ−アセチルペニシラミン（５７．０ｍｇ、チオールあたり１．４当量）を添加して、濃い赤色の沈澱物を得た。該沈澱物を遠心分離によりペレット化し、酸性の上澄みをシリンジにより除去した。脱イオン水を添加し、該沈澱物を攪拌して十分に分散させた。遠心分離／上澄みの除去工程を（上澄みがｐＨ紙で中性になるまで）４回繰り返し、少量の水中に濃赤色のペレットを得た。
【００９８】
実施例６
ジメチルホルムアミド中でのＳ−ニトロソ−Ｎ−アセチルペニシラミンを用いたペル−６−チオ−β−シクロデキストリンのニトロシル化
ペル−（６−デオキシ−６−チオ）−β−シクロデキストリン（１０ｍｇ、０．００８０ｍｍｏｌ、０．０５６ｍｍｏｌの第一級チオール）をＤＭＦ１ｍＬに溶解させた。Ｄ（＋）−Ｓ−ニトロソ−Ｎ−アセチルペニシラミン（１７．７ｍｇ、０．０８０ｍｍｏｌ、チオールあたり１．４当量）を添加して、緑色の溶液を得た。２時間放置後、該溶液は深赤色に変化した。該溶媒を減圧下または窒素、アルゴンなどの不活性ガスの気流下で除去することにより、ポリマー生成物を得ることができる。
【００９９】
実施例７
酸化窒素の放出をアッセイする方法
化合物に血管が曝されることから生じる血管拡張の程度および持続時間により測定される、血管平滑筋の弛緩を生じさせる化合物の容量は、インビボでＮＯを送達する能力の尺度である。スタムラーら、Proc. Natl. Acad. Sci. USA 89:444(1992年) 、オズボーン（Osborne)ら、J. Clin. Invest. 83:465(1989年）ならびに酸化窒素の研究における方法（Methods in Nitric Oxide Research) 、フィーリッシュおよびスタムラー編、（ジョンウィリー・アンド・ソンズ（John Wiley & Sons))(1996年）におけるファーチゴット（Furchgott)による章に報告されている方法を血管平滑筋の収縮を測定するために用いた。より低い濃度のＮＯが血管拡張よりも血小板の凝集を阻害するために必要とされるので、平滑筋の収縮の測定は、組成物が十分なＮＯを送達して血小板の凝集を低減させるかどうかのよい指標を提供する。
【０１００】
体重が３〜４ｋｇのニュージーランドホワイト雌ウサギをペントバルビタールナトリウム（３０ｍｇ／ｋｇ）で麻酔した。下行性の胸大動脈を単離し、その管を付着した組織を除去してきれいにし、管腔の中に差し込んだ、コットンが先についたアプリケーターでやさしくこすり落とすことにより、内皮を除去した。その管を５ｍｍの環に切断し、器官浴２０ｍＬ中のあぶみに据えつけた。該環を、３７℃の酸素化したクレブズの（Kreb's) 緩衝液（ｐＨ７．５）７ｍｌに１ｇの静止圧下で懸垂させ、１時間平衡化させた。等長性の収縮を変換器（ＴＯ３Ｃ型、ガラスインストルメント、Quincy、ＭＡ）に接続した７型のオシログラフ記録器で測定した。新しいクレブズ溶液を平衡期間中および各試験応答の後で定期的に該浴に添加した。試験化合物の添加の前に７μＭノルエピネフリンを用いて、持続した収縮を誘発した。
【０１０１】
実施例８
ポリマーで被覆したステントによる酸化窒素の送達
持続的な血管拡張を生じさせるＳ−ニトロシル化されたβ−シクロデキストリン（「遊離ポリマー」という）の能力を、Ｓ−ニトロシル化されたβ−シクロデキストリンにより被覆されたステントのＮＯ放出活性と比較した。Ｓ−ニトロシル化されたβ−シクロデキストリンを実施例３に記載の方法により得た。実施例３に記載の方法に従って調製した反応混合物中にステントを懸濁させ、それにより、該ステントに沈澱したＳ−ニトロシル化されたβ−シクロデキストリンを被覆させることにより、ポリマーで被覆したステントを得た。あるいは、実施例４の方法により調製した反応混合物中にステントを浸漬することにより、ポリマーで被覆したステントを得た。いずれの場合においても、ポリマーで被覆したステントを次いで減圧下または窒素気流下で乾燥させた。ポリマーで被覆したステントおよび遊離ポリマーによるＮＯの送達を実施例７に記載の方法に従ってアッセイした。
【０１０２】
ポリマーで被覆したステントは持続的な血管拡張を１時間以上生じさせた。該ステントを除去すると、すぐに正常な状態に回復し、持続的なＮＯ放出を示した。
【０１０３】
ポリマーで被覆した新しいステントを器官室に添加した。次に、ステントを該器官室から除去し、第２の器官室へ移した。同様の程度の平滑筋の弛緩が各器官室に生じることが観察された。それはＳ−ニトロシル化されたβ−シクロデキストリンからの持続的なＮＯの放出を示している。
【０１０４】
実施例９
Ｓ−ニトロソ−Ｎ−アセチルペニシラミンを用いてペル−６−チオ−β−シクロデキストリンをニトロシル化することにより調製されたポリマーの安定性
実施例５に記載された方法により調製されたＳ−ニトロシル化されたポリマーを金属の土台上に置き、減圧下または窒素気流下で乾燥させて、茶色の固体を得た。この固体は、約５４０〜約６００ナノメーターの可視範囲で約１５の吸光度を有していた。１．０ｍＭの範囲のＮＯの濃度は、この領域の可視スペクトルで約０．１５の吸光度を与えるのに十分である。
【０１０５】
次に、該ポリマーを保管し、３週間光から保護した。約５４０〜６００ナノメーターの領域での吸光度は、本質的には変化せず、ポリマーによるＳ−ＮＯの保持を示していた。加えて、実施例７で記載したアッセイにより測定したように、血管拡張を生じさせる化合物の能力もまた、３週間の期間を越えても本質的に変化せず残存していた。
【０１０６】
実施例１０
Ｓ−ニトロシル化されたポリマーの中へのＳ−ニトロソ−Ｎ−アセチルペニシラミンの取り込みが酸化窒素の送達容量と該ポリマーの半減期を増加させる
Ｓ−ニトロソ−ペニシラミン、Ｓ−ニトロシル化されたβ−シクロデキストリン（実施例３の方法に従って調製）およびＳ−ニトロソ−ペニシラミンと錯体を形成したＳ−ニトロシル化されたβ−シクロデキストリン（実施例５の方法に従って調製）を、実施例７に記載された方法により血管拡張を生じさせる能力についてアッセイした。加えて、生理学的溶液中のこれらの組成物に関する半減期を測定した。半減期とは、組成物が結合したＮＯの半分を失うのに必要とされる時間である。組成物中のＮＯの量は実施例１３に記載したように、サビル（Saville)の方法により測定する。
【０１０７】
Ｓ−ニトロソ−ペニシラミンと錯体を形成したＳ−ニトロシル化されたβ−シクロデキストリンは、Ｓ−ニトロソ−ペニシラミンよりも、生理学的溶液中で数次数多いＮＯを送達することが発見された。加えて、Ｓ−ニトロソ−ペニシラミンは、約１時間しかＮＯを送達できず、一方、Ｓ−ニトロソ−ペニシラミンと錯体を形成したＳ−ニトロシル化されたβ−シクロデキストリンは、４０時間より長い半減期を有していた。この結果は、ポリマーマトリックスへのＳ−ニトロソ−ペニシラミンの取り込みが、Ｓ−ニトロソ−ペニシラミンの−Ｓ−ＮＯ基を安定化させることを示している。
【０１０８】
Ｓ−ニトロシル化されたβ−シクロデキストリンのポリマーマトリックスへのＳ−ニトロソ−ペニシラミンの取り込みは、酸化窒素が放出されうる期間を延長させた。Ｓ−ニトロシル化されたβ−シクロデキストリンの半減期が約１８時間より長く、一方、Ｓ−ニトロソ−ペニシラミンと錯体を形成したＳ−ニトロシル化されたβ−シクロデキストリンの半減期は約４０時間よりも長かった。この結果は、ポリマーマトリックス中に取り込まれるＮＯ供与体の種類に基づいて、Ｓ−ニトロシル化されたポリマーがＮＯを放出しうる期間を延長することができることを示している。この結果はまた、ＮＯ供与体がＮＯ活性を有するポリマーに「機能を与え」、それゆえにポリマーの寿命を延長するのに役立つことも示唆している。
【０１０９】
実施例１１
抗血小板物質の効果を測定するためのアッセイ
３．４ｍＭのクエン酸ナトリウムで血液凝固が阻止された静脈血を、少なくとも１０日間アセチルサリチル酸または他のいかなる血小板に活性のある薬剤をも消費していないボランティアから得た。１５０ｘｇで１０分間２５℃で遠心分離することにより、多血小板血漿を調製した。血小板の数は、コールターカウンター（ＺＭ型）で測定した。
【０１１０】
血小板の一部０．３ｍｌを３７℃でインキュベートし、ＰＡＰ−４血小板凝集計（バイオデータ（Biodata)、ハツボロ（Hatsboro) 、ＰＡ）中で１０００ｒｐｍで攪拌する標準的な比濁分析の技術により多血小板血漿の凝集をモニターした。
【０１１１】
実施例３に記載の方法に従って調製したＳ−ニトロシル化されたβ−シクロデキストリンを、多血小板血漿４００μＬ中１μＭ、１０μＭおよび１００μＭの濃度で３分間インキュベートした。１０μＭのＡＤＰ１００μＬを添加することにより凝集を誘導した。対照実験はポリマーの非存在下で行なった。凝集を光の透過率の変化の最大比率と大きさを測定することにより定量し、対照実験の凝集と比較した標準値として表した。
【０１１２】
ＡＤＰで誘導された血小板の凝集の投与量に依存する阻害を、Ｓ−ニトロシル化されたβ−シクロデキストリン１μＭ〜１００μＭの範囲にわたって観察した。最も低い濃度であっても、血小板凝集の阻害が観察された。
【０１１３】
実施例１２
Ｓ−ニトロシル化されたβ−シクロデキストリンで被覆されたステントによるイヌにおける血小板沈着の阻害
血小板は、血管形成後の後期再狭窄のみならず、急性閉鎖の発現にも中心的な役割を果たす。血小板の糖蛋白IIB／IIIAの強力な阻害剤は、全身に与えられたとき、高い危険性を有する血管形成後３０日および６ヶ月の臨床的な事件を減少させるのに効果的であることが示されてきた。しかしながら、これを行うと、より高い割合で出血を伴う合併症が生じた。強力な糖蛋白IIB／IIIAの阻害剤を局所的に送達することにより、血小板阻害の利益が全身的な血小板阻害の危険なく達成されるかもしれない。この研究の目的は、シクロデキストリン−酸化窒素の局所的な血小板阻害の効果を測定することである。
【０１１４】
方法
７匹の雑種犬を研究した。血管造影による診断後、ステントをＬＡＤおよびＬＣＸの動脈内に差し込んだ。最初の３匹の動物は普通の８ｍｍの波形の金属環ステントを与え、残りの４匹にはＳＮＯ−シクロデキストリンで被覆されたステントを与えた。冠動脈の大きさをオンラインのＱＣＡ測定を利用して測定し、ステント：動脈が１．２〜１３：１の割合となる大きさに適正にステントを作製した。ステントの差し込みの前に、自己の血小板をインジウム１１１オキシムで標識し、再び注入して、１時間再循環させた。割り当てたステントを、次いで１０〜１４ＡＴＭで展開し、定量的な冠動脈の血管造影を繰り返した。血小板をさらに２４時間循環させた後、血小板沈着の分析の研究を終了した。
【０１１５】
結果
その差は統計的にわずか、すなわち５．１９±５．７８対４．０３±５．３３血小板×１０8／ｃｍ2ｐ＝０．５８２７であったが、普通の金属ステントでの血小板沈着は、ＮＯ被覆されたステントよりも多かった。しかしながら、６個の金属対照物のうちの４個では、あらゆるＮＯ被覆されたステントよりも多く血小板が沈着していた。金属対照物の平均値は、２つのかなり低い値に影響を受けていた。これらのデータは、６個のＮＯ被覆なしの金属ステントのうちの４個で見られたような基準を超える血小板沈着を薬剤が防止することを示唆している。各対照ステントおよび各被覆ステントにおける１平方センチメートル当たりの血小板の数を図１に示す。
【０１１６】
実施例１３
Ｓ−ニトロシル化された多糖類におけるＳ−ニトロシル化の量の測定
炭水化物濃度の測定
存在する炭水化物の量を次のドゥボイス（Dubois) ら、Anal. Chem. 28:350（1956年）に開示された方法より測定する。１０〜７０γの炭水化物を含有する炭水化物溶液２ｍｌを比色分析の試験管にピペットで移し、８０％フェノール０．０５ｍｌを添加する。次に、濃硫酸５ｍｌをすみやかに添加する。酸は、十分な混合を得るために、試験管の側面よりもむしろ、液体表面に向かって流し込む。試験管を１０分間放置し、次いで、振り動かして、記録を取る前に２５℃〜３０℃の水浴に１０〜２０分間置く。色は数時間安定であり、記録は必要なら後でとってもよい。特有の黄−オレンジ色の吸光度は、ヘキソースの４９０ｍμとペントースおよびウロン酸による４８０ｍμで測定される。糖溶液の代わりに蒸留水を用いることにより、ブランクを調製する。次いで、糖の量を、予め検査して、特定の糖で作成した標準曲線を参照して測定してもよい。
【０１１７】
セルロースの繊維片の偶発的な混入から生じる誤差を最小限にするため、すべての溶液を全く同じに３個調製する。
【０１１８】
Ｒ−Ｓ−ＮＯ濃度の測定
試料中のＲ−Ｓ−ＮＯ基の濃度は、サヴィル（Saville)、アナリスト（Analyst) 83:620(1958年）に報告された方法に基づいている。この方法により、Ｒ−Ｓ−ＮＯ基をアゾ染料に転換する。この染料の濃度は、５４０ｎｍでの吸光度（ε〜５０，０００Ｍ-1ｃｍ-1）を測定することにより決定する。方法を以下に示す：
【０１１９】
試薬
溶液Ａ：０．５ＭのＨＣｌ中に１％溶解したスルファニルアミド。
溶液Ｂ：０．２％のＨｇＣｌ2を用いたＡと同じ溶液
溶液Ｃ：０．５ＭのＨＣｌ中に溶解したＮ−（１−ナフチル）−エチレンジアミンジヒドロクロリドの０．０２％溶液。
【０１２０】
方法
アッセイする試料の所定量（５０μｌ−１ｍ）を等容量の溶液Ａと溶液Ｂに添加する。この２つの試料を５分間かたわらに置いて、ジアゾニウム塩を形成させ、その後等容量の溶液Ｃを各混合物に添加する。アゾ染料の生成を示す色の形成は、通常５分間で完了する。次に、試料の吸光度を５４０ｎｍで吸光分光分析的に記録する。ＲＳＮＯを溶液ＢとＡの間の吸光度の差（すなわち、Ｂ−Ａ）として定量する。バックグラウンドの亜硝酸塩の濃度が高い（すなわち、Ａにおけるバックグラウンドを増加させる）時には、スルファニルアミドの添加の５分前に、酸（４５ｍＭ）中の０．５％スルファミン酸アンモニウムを等容量添加することにより、測定の精密度を増加させることができる。溶液中の亜硝酸は、すぐに過剰のスルファミン酸アンモニウムと反応して、窒素ガスと硫酸塩を形成する。
【０１２１】
亜硝酸塩もミクロモルの濃度で存在しているなら、試料中の５００μＭより高いチオールの濃度はアッセイを妨げるかもしれない。なぜなら、亜硝酸塩は、採用された酸性条件下で無差別にニトロソ化し（nitrosate)、それらの濃度がミリモルの範囲に達すると、チオールはスルファニルアミド（このアッセイでは５０ｍＭ存在）との反応と効果的に競争するであろう。これは、ＲＳＮＯの人為的な検出に導くであろう。（１）チオールのスルファニルアミドあたりの割合を０．０１未満に維持する、（２）最初に溶液中のチオールをアルキル化する、または（３）ありうる人為産物について補正するために、基準試料に遊離チオールを添加することにより、この問題を避けることができる。
【０１２２】
Ｓ−ニトロシル化されたβ−シクロデキストリンを、１ｍＭのペルチオール化された（perthiolated）β−シクロデキストリンと、１）１当量（１Ｘ）；２）２当量（２Ｘ）；３当量（３Ｘ）；６当量（６Ｘ）；および１０当量（１０Ｘ）の酸性亜硝酸塩を用いて、実施例３に記載されたように調製した。次いでそれぞれの得られた炭水化物ポリマーの炭水化物濃度および−Ｓ−ＮＯ濃度を、前記のようにして測定した。結果を図２に示す。６倍過剰の酸性化された亜硝酸塩では、シクロデキストリン１モルあたり約３個の−Ｓ−ＮＯ基、または４７０分子量あたり約１個の−Ｓ−ＮＯ基となる。３および１０当量の酸性化された亜硝酸塩を使用することにより、シクロデキストリンあたり約２〜２．５個の−Ｓ−ＮＯ基を有する生成物を得る。
【０１２３】
実施例１４
Ｏ−およびＳ−ニトロシル化されたβ−シクロデキストリンの調製
ペンダント状の−Ｏ−ＮＯおよび−Ｓ−ＮＯ基を有するβ−シクロデキストリンを、５０および１００当量の酸性亜硝酸塩を用いた以外は実施例３に記載の方法に従って調製した。
【０１２４】
−Ｏ−ＮＯ基の形成は、紫外／可視スペクトルの３２０〜３６０ｎｍの範囲での吸光度の増加を伴う。なぜなら、−Ｓ−ＮＯ基もまた、紫外／可視スペクトルのこの領域において吸収し、Ｏ−ニトロシル化の確認は、３２０〜３６０ｎｍ領域での吸光度の増加が−Ｓ−ＮＯ濃度におけるさらなる増加を伴わないという観測により得られる。−Ｓ−ＮＯの濃度は実施例１３に記載されているサヴィルの方法により測定する。ポリマー中の−Ｏ−ＮＯの存在量は３２０〜３６０ｎｍ領域での吸光度の強度および媒体からのＮＯの損失により測定することができる。分子量あたりの−Ｏ−ＮＯの量は、前記実施例１３に記載されているように、最初に炭水化物濃度を測定することにより算出することができる。
図３は前記のように、５０倍過剰の酸性亜硝酸塩の存在下でのβ−シクロデキストリンの紫外／可視スペクトルを示す。見られるように、３４０〜３５０ｎｍ領域での吸光度は時間とともに増加し、約４５分後最大に達する。−Ｏ−ＮＯおよび−Ｓ−ＮＯ基を合わせた濃度は、５０倍過剰の酸性亜硝酸塩を用いたときにはシクロデキストリンあたり約１０個のＮＯ基が、または１４０ａｍｕあたり約１個のＮＯ基が測定された。−Ｏ−ＮＯおよび−Ｓ−ＮＯ基を合わせた濃度は、酸性化された１００倍過剰の亜硝酸塩を用いたときにはシクロデキストリンあたり約２１個のＮＯ基が、または６７ａｍｕあたり約１個のＮＯ基が測定された。
【０１２５】
実施例１５
安定化され、Ｓ−ニトロシル化された基を用いたポリマーの一般的な調製方法
全ての前駆チオールをシグマ−アルドリッチケミカル社（Sigma-Aldrich Chemical Co.）から得、さらに精製することなく使用した。亜硝酸ターシャリーブチル（ＴＢＮ、９６％）をアルドリッチケミカル社（Aldrich Chemical Co.）から購入し、さらに精製することなく使用した。
【０１２６】
ポリチオールとＴＢＮをそのまま混合し、室温で攪拌した。ＴＢＮ０．５当量を、ポリチオール中に存在するそれぞれ等量の遊離チオールに使用した。次いで、反応容器をシールし、酸素を除去して、アルミ箔でくるみ、光を除いた。
【０１２７】
以下のポリチオールを先の段落に記載した方法に従って、ＴＢＮと反応させた。
【０１２８】
ポリチオール１−トリメチロールプロパントリス（３−メルカプトプロピオネート）
【０１２９】
【化１０】
2011144376.tif 000016
【０１３０】
ポリチオール２−ペンタエリスリトールテトラキス−（３−メルカプトプロピオネート）
【０１３１】
【化１１】
2011144376.tif 000017
【０１３２】
ポリチオール３−１，２，６−ヘキサントリオールトリチオグリコレート
【０１３３】
【化１２】
2011144376.tif 000018
【０１３４】
ポリチオール４−トリメチロールプロパントリス（２−メルカプトアセテート）
【０１３５】
【化１３】
2011144376.tif 000019
【０１３６】
それぞれのケースにおいて、ポリチオールとＴＢＮの混合後、反応混合物は急速に深赤色に変化した。赤色はＳ−ニトロシル化を示している。約２週間放置後、各反応混合物はピンクのゲル状の固体になった。それぞれのケースにおいて、その色は少なくとも３週間持続し、これはＮＯ放出能力を保持したポリマーがこの期間保持されていることを示した。実施例１６に示すように、１週間たったポリマーは、血管平滑筋を弛緩させるのに十分なＮＯを放出した。
【０１３７】
実施例１６
安定化したＳ−ニトロシル基を用いた、ポリマーによる血管平滑筋の弛緩
実施例１５で調製されたポリマーの、血管平滑筋を弛緩させる能力を、ウィスターラットから得られた下行性の胸大動脈を用いて変更した、実施例７に記載の方法により測定した。ポリチオール１  ２０．５ｍｇ、ポリチオール２  ７．１ｍｇ、ポリチオール３  ２５．５ｍｇ及びポリチオール４  ６．６ｍｇをそれぞれ試験した。全てのポリマーは少なくとも試験する１週間前に調製した。それぞれのケースにおいて、試験ポリマーを添加して１分以内に平滑筋の弛緩が生じた。
【０１３８】
均等物
当業者は、本明細書に記載された発明の特定の態様に対して多くの均等物を、日常的な経験を用いるだけで認識し、あるいは確認することができるであろう。これらおよび他のすべての均等物は、以下の請求の範囲に包含されることを意図する。
【０１３９】
本発明の態様として、以下のものが挙げられる。
［１］ポリマーの１２００原子質量単位あたり少なくとも１個の−ＳＮＯ基で誘導されたポリマー。
［２］ポリマーの６００原子質量単位あたり少なくとも１個の−ＳＮＯ基を含む［１］記載のポリマー。
［３］さらに、ポリマーの６００ａｍｕあたり少なくとも１個の遊離アルコールまたは遊離チオール基を含み、
ａ）  ６００原子質量単位あたり少なくとも１個の−ＳＮＯ基が遊離チオールまたは遊離アルコール基の１つにより安定化されており、
ｂ）  各安定化された−ＳＮＯ基が異なった遊離アルコールまたは遊離チオール基により安定化されている、
［２］記載のポリマー。
［４］ポリマーが、下記構造式：
【化１４−１】
2011144376.tif 000020
（式中、Ｒは有機ラジカル；各Ｘは独立して、置換または非置換の脂肪族基；ｐは０または正の整数；及びｍは正の整数である）
で表されるモノマー単位を含む［３］記載のポリマー。
［５］ポリマーが、下記構造式：
【化１４−２】
2011144376.tif 000021
（式中、Ｒ’は−Ｘ−ＣＯ−Ｏ−Ｒ’−Ｏ−ＣＯ−Ｘ−がＲであるような有機ラジカルである）
で表されるモノマー単位を含む［４］記載のポリマー。
［６］各Ｘが同一である［５］記載のポリマー。
［７］ｐ＋ｍが約８以下である［６］記載のポリマー。
［８］各Ｘが、−ＣＨ2−、−ＣＨ2ＣＨ2−、−ＣＨ2ＣＨ2ＣＨ2−または−ＣＨ2ＣＨ2ＣＨ2ＣＨ−である［７］記載のポリマー。
［９］ポリマーが架橋されている［８］記載のポリマー。
［１０］架橋モノマーが、下記構造式：
【化１４−３】
2011144376.tif 000022
（式中、Ｒ”は有機ラジカル；ｍ’は１より大きく、かつｍ＋１以下の整数；及びｐ’は１以上ｐ＋１以下の整数である）
で表される［９］記載のポリマー。
［１１］少なくとも１つの−ＳＮＯ基が遊離チオール基または遊離アルコール基により安定化されている、１個以上の−ＳＮＯ基を含むポリマー。
［１２］下記構造式：
【化１４−４】
2011144376.tif 000023
（式中、Ｒは有機ラジカル；各Ｘは独立して、置換または非置換の脂肪族基；及びｐとｍはそれぞれ、ｐ＋ｍが２より大きいような正の整数である）
で表される化合物を重合することにより製造されたポリマー。
［１３］各Ｘが同一である［１２］記載のポリマー。
［１４］ｐ＋ｍが約８以下である［１３］記載のポリマー。
［１５］各Ｘが、−ＣＨ2−、−ＣＨ2ＣＨ2−、−ＣＨ2ＣＨ2ＣＨ2−または−ＣＨ2ＣＨ2ＣＨ2ＣＨ−である［１４］記載のポリマー。
［１６］安定化されたＳ−ニトロシル基を含むポリマーの製造方法であって、下記構造式：
【化１４−５】
2011144376.tif 000024
（式中、Ｒは有機ラジカル；各Ｘは独立して、置換または非置換の脂肪族基；及びｐとｍはそれぞれ、ｐ＋ｍが２より大きいような正の整数である）
で表される化合物を重合する工程を含む方法。
［１７］各Ｘが同一である［１６］記載の方法。
［１８］ｐ＋ｍが約８以下である［１７］記載の方法。
［１９］各Ｘが、−ＣＨ2−、−ＣＨ2ＣＨ2−、−ＣＨ2ＣＨ2ＣＨ2−または−ＣＨ2ＣＨ2ＣＨ2ＣＨ−である［１８］記載のポリマー。
［２０］ＮＯの放出が可能な物品であって、ポリマーの１２００ａｍｕあたり少なくとも１個の−ＳＮＯ基を含むポリマーで被覆された物品。
［２１］物品が、被験体に差し込むための医療器具または被験体の体液と接触させるためのチューブもしくはカテーテルである［２０］記載の物品。
［２２］ポリマーが、下記構造式：
【化１４−６】
2011144376.tif 000025
（式中、Ｒ’は有機ラジカル；各Ｘは独立して、置換または非置換の脂肪族基；ｐは０または正の整数；及びｍは正の整数である）
で表されるモノマー単位を含む［２１］記載の物品。
［２３］物品が、下記構造式：
【化１４−７】
2011144376.tif 000026
（Ｒは有機ラジカル；各Ｘ’は独立して選択された脂肪族基または置換された脂肪族基；及びｐとｍはそれぞれ、ｐ＋ｍが２より大きいような正の整数である）
で表される化合物を重合することにより得られたポリマーで被覆されている［２１］記載の物品。
［２４］ポリマーがＳ−ニトロシル化された多糖類である［２１］記載の物品。
［２５］Ｓ−ニトロシル化された多糖類がＳ−ニトロシル化され、ポリチオール化されたシクロデキストリンである［２４］記載の物品。
［２６］物品が、ポリチオール化された多糖類をニトロシル化することにより得られたポリマーで被覆されている［２１］記載の物品。
［２７］ポリチオール化された多糖類がポリチオール化されたシクロデキストリンである［２６］記載の物品。
［２８］ａ）  ポリマーの１２００ａｍｕあたり少なくとも１個の−ＳＮＯ基を含むポリマーで被覆された医療器具を供給し、
ｂ）  該医療器具を治療部位に差し込む、または体液を該治療器具と接触させる、
工程を含む被験体の治療部位または体液に酸化窒素を送達する方法。
［２９］ポリマーが、下記構造式：
【化１４−８】
2011144376.tif 000027
（式中、Ｒは有機ラジカル；各Ｘは独立して、置換または非置換の脂肪族基；ｐは０または正の整数；及びｍは正の整数である）
で表されるモノマー単位を含む［２８］記載の方法。
［３０］ポリマーが、下記構造式：
【化１４−９】
2011144376.tif 000028
（Ｒは有機ラジカル；各Ｘ’は独立して選択された脂肪族基または置換された脂肪族基；及びｐとｍはそれぞれ、ｐ＋ｍが２より大きいような正の整数である）
で表される化合物を重合することにより得られる［２８］記載の方法。
［３１］ポリマーがＳ−ニトロシル化された多糖類である［２８］記載の方法。
［３２］Ｓ−ニトロシル化された多糖類がＳ−ニトロシル化され、ポリチオール化されたシクロデキストリンである［３１］記載の方法。
［３３］ポリマーが、ポリチオール化された多糖類をニトロシル化することにより製造される［２８］記載の方法。
［３４］ポリチオール化された多糖類がポリチオール化されたシクロデキストリンである［３３］記載の方法。
［３５］ポリマーの１２００ａｍｕあたり少なくとも１個の−ＳＮＯ基で物品を被覆することを含む、ＮＯの放出が可能な物品の製造方法。
［３６］物品が、酸化窒素を被験体の治療部位に送達するための医療器具または被験体の体液と接触させるためのチューブもしくはカテーテルである［３５］記載の方法。
［３７］ポリマーが、下記構造式：
【化１４−１０】
2011144376.tif 000029
（式中、Ｒ’は有機ラジカル；各Ｘは独立して、置換または非置換の脂肪族基；ｐは０または正の整数；及びｍは正の整数である）
で表されるモノマー単位を含む［３６］記載の方法。
［３８］ポリマーが、下記構造式：
【化１４−１１】
2011144376.tif 000030
（式中、Ｒは有機ラジカル；各Ｘ’は独立して選択された脂肪族基または置換された脂肪族基；及びｐとｍはそれぞれ、ｐ＋ｍが２より大きいような正の整数である）
で表される化合物を重合することにより得られる［３６］記載の方法。
［３９］ポリマーがＳ−ニトロシル化された多糖類である［３６］記載の方法。
［４０］Ｓ−ニトロシル化された多糖類がＳ−ニトロシル化され、ポリチオール化されたシクロデキストリンである［４２］記載の医療器具。
［４１］ポリマーが、ポリチオール化された多糖類をニトロシル化することにより得られた［３９］記載の方法。
［４２］ポリチオール化された多糖類がポリチオール化されたシクロデキストリンである［４４］記載の方法。
［４３］遊離チオール基をニトロ化させるのに適した条件下で、環状のポリチオール化された多糖類を含む溶液をニトロ化剤と反応させることによって製造されたポリマー。
【図１】
2011144376.tif 000038
【図２】
2011144376.tif 000039
【図３】
2011144376.tif 000040
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
下記構造式：
【化１】
2011144376.tif 000041
（式中、Ｒは有機ラジカルであり；各Ｘは独立して、置換または非置換のアルキレン基であり；ｐは０または正の整数であり；及びｍは、ｐ＋ｍが２より大きいような正の整数である）
で表されるモノマー単位を含んで構成されるポリマー。